계속 해서 이 도료 1 을 이용 하 여 이하 의 방법 으로 대전 롤러 - 1 을 제조 하 였 다 . 우선 , 도전 성 탄성 롤러 - 1 ( 표면 연마 후 의 것 ) 의 도전 성 탄성 층 상 에 도료 - 1 을 링 도포 ( 토출 량 : 0 . 120 ml / s , 링 부 의 스피드 : 85 mm / s , 총 토출 량 : 0 . 130 ml ) 하 였 다 . 이것 에 254 nm 의 파장 의 자외선 을 적산 광량 이 9000 mJ / cm 2 가 되 도록 조사 하 고 , 도료 - 1 의 도막 을 경화 ( 가교 반응 에 의한 경화 ) 시켜 표면 층 을 형성 하 였 다 . 자외선 의 조사 에 는 저압 수은 램프 [ 해리슨 도시바 라이팅 ( 주 ) 제조 ] 를 이용 하 였 다 . 이 와 같이 하 여 얻 어 진 대전 롤러 - 1 을 이용 하 여 이 하의 [ 평가 3 ] 내지 [ 평가 7 ] 을 행하 였 다 .